따라서 , 높 은 내부 다공성 을 갖 는 물질 은 필수 적 으로 사용 되 지 않 는다 . 적합 한 충전제 는 50 μ m 이하 , 바람직 하 게 는 5 μ m 이하 의 평균 입도 ( D 50 ) 를 가져야 한다 . 바람직 한 충전제 는 0 . 1 내지 1 . 0 μ m 의 D 50 입도 를 갖 는 소형 1 차 입자 의 응 집체 이 다 . 예 로 는 퓸드 실리카 , 예컨대 캐 보트 코 포레이 션 ( Cabot Corporation ) 으로부터 입수 가능 한 카보 실 ( Cabosil ) 및 데 구사 ( Degussa ) 로부터 입수 가능 한 에어 로 실 ( Aerosil ) 을 들 수 있 다 . 다수 의 상이 한 유형 의 퓸드 실리카 를 충전제 로 사용 할 수 있 지만 ; 표면 개질 된 유형 , Cab - O - Sil TS - 610 및 에어 로 실 R - 972 가 특히 바람직 하 다 . 또한 , 약간 의 다공성 을 갖 는 충전제 는 평균 입도 가 예 를 들 어 D 50 < 10 μ m , 특히 ≤ 5 μ m 로 충분히 작 은 한 , 사용 될 수 있 다 . 충분 한 충전제 를 사용 하 여 , 스프레이 건조 에 적합 한 슬러리 , 즉 표준 대기압 조건 하 에 액체 이 지만 , 감압 또는 승 온 하 에 쉽 게 휘발 되 는 1 차 희석제 , 충전제 및 목적 하 는 양 의 상기 한 전이 금속 화합물 및 이 염화마그네슘 을 포함 하 는 혼합물 을 생성 한다 . 바람직 하 게 는 , 슬러리 는 이러 한 충전제 를 0 중량 ％ 내지 15 중량 ％, 바람직 하 게 는 2 . 5 중량 ％ 내지 10 중량 ％ 의 양 으로 함유 한다 . 스프레이 건조 시 , 생성 된 액적 은 1 차 희석제 의 증발 후 에 별개 의 촉매 입자 를 생성 한다 . 바람직 하 게 는 , 생성 된 촉매 입자 에 존재 하 는 충전제 또는 벌 킹 제 의 양 은 조성물 의 총 중량 을 기준 으로 0 내지 50 ％, 바람직 하 게 는 10 내지 30 ％ 의 양 이 다 . 이러 한 방식 으로 제조 된 스프레이 건조 된 촉매 입자 는 전형 적 으로 5 내지 200 μ m , 바람직 하 게 는 10 내지 30 μ m 의 D 50 입도 를 갖 는다 .